(57)【要約】【課題】本発明は、防水性を具備し、またムレを防止する透湿性を有し、さらに使用時に位置ズレを起こすことのない防水シートのを提供。【解決手段】不織布からなる通気性基材に、透湿度が２００〜１００００ｇ／ｍ２・２４ｈｒである透湿フィルムが積層されてなる積層体に、樹脂によるすべり止め加工がされてなる防水シート【選択図】なし【特許請求の範囲】
【請求項１】
不織布からなる通気性基材に、透湿度が２００〜１００００ｇ／ｍ２・２４ｈｒである透湿フィルムが積層されてなる積層体に、樹脂によるすべり止め加工がされてなる防水シート。
【請求項２】
請求項１に記載の透湿フィルムが、ポリオレフィン系樹脂に、無機充填剤を配合してなるポリオレフィン系樹脂組成物から得られるフィルムを、一軸もしくは二軸方向に延伸することにより得られる透湿フィルムであることを特徴とする防水シート。
【請求項３】
カナキン３号布に対する摩擦係数が、０．８以上であることを特徴とする請求項１又は２に記載の防水シート。
【請求項４】
請求項１〜３のいずれかに記載の防水シートを用いてなる防止シーツ。
【請求項５】
請求項１〜３のいずれかに記載の防水シートを用いてなる座面防止シート。
【発明の詳細な説明】
【０００１】
【発明の属する技術分野】
本発明は、老人、被介護者または子供のベッド、布団に対する防水シーツ、車椅子、自動車等の座席に対する座面防水シートとして使用される防水シートに関する。
【０００２】
【従来の技術】
従来より、失禁パッドまたは、おねしょシーツと称する防水シーツは、不織布あるいは織布等の裏打ち材と塩化ビニル等のフィルムとをラミネートして構成されていた。このような防水シーツは水分を通過させないが、通気性はまったくなかった。また、通気性を付与する為に、従来の塩化ビニル等のフィルムに変わり、ポリオレフィン系樹脂に無機充填材を配合させてなる樹脂組成物から得られたフィルムを延伸処理して形成された微多孔フィルムを使用した防水シーツが提案されている（特許文献１参照）。
【０００３】
【特許文献１】
実公平５−３１９９３号公報
【０００４】
しかしながら、上記防水シートをベッドもしくは布団に敷いて防水シーツとして使用する際には、老人や被介護者、子供等がシーツの上で動いた際に、被介護者の体からずれてしまい、失禁した際には防水シートの役目を果たさなかったり、皺ができて床ずれの原因となる等の問題があった。これらの問題を起こさなくするためには、絶えず被介護者を持ち上げて位置ズレを直したり、皺を伸ばす必要があり、介護者にとっての負担が非常に大きいものであった。
【０００５】
【発明が解決しようとする課題】
本発明の目的は、このような問題点を解消し、防水性を具備し、またムレを防止する透湿性を有し、さらに使用時に位置ズレを起こすことのない防水シートを提供することにある。
【０００６】
【課題を解決するための手段】
請求項１記載の発明は、不織布からなる通気性基材に、透湿度が２００〜１００００ｇ／ｍ２・２４ｈｒである透湿フィルムが積層されてなる積層体に、樹脂によるすべり止め加工がされてなる防水シートである。
請求項２記載の発明は、透湿フィルムが、ポリオレフィン系樹脂に無機充填剤を配合してなるポリオレフィン系樹脂組成物から得られるフィルムを、一軸もしくは二軸方向に延伸することにより得られる透湿フィルムである防水シートである。
請求項３記載の発明は、カナキン３号布に対する摩擦係数が、０．８以上である防水シートである。
【０００７】
本発明で使用される不織布は、通気性を有するもので有れば特には限定されず、繊維で構成されているものであればよい。上記繊維としては、従来不織布に使用されるものが使用でき、天然繊維、合成繊維又はこれらの混合繊維が挙げられる。上記天然繊維としては、例えば、パルプ、絹、羊毛、綿、麻等からなる繊維が挙げられ、上記合成繊維としては、例えば、ポリプロピレン系樹脂、ポリエチレン系樹脂、レーヨン、ポリエステル系樹脂、ポリアミド系樹脂、ポリビニルアルコール系樹脂、ポリアクリル系樹脂等からなる繊維が挙げられる。
【０００８】
本発明で使用される透湿フィルムは、ポリオレフィン系樹脂に、無機充填剤を配合してなるポリオレフィン系樹脂組成物から得られるフィルムを、一軸もしくは二軸方向に延伸することにより得られる微多孔フィルムであれば、とくに限定はされない。
上記ポリオレフィン系樹脂としては、低密度ポリエチレン、線状低密度ポリエチレン、高密度ポリエチレン、ポリプロピレンなどが挙げられ、これらの樹脂が適宜選定して用いられるが、線状低密度ポリエチレン、低密度ポリエチレン樹脂を主体としたポリオレフィン樹脂が好適に用いられる。
【０００９】
上記無機充填剤としては、炭酸カルシウム、硫酸バリウム、タルク、クレイ、カオリン、シリカ、硫酸マグネシウム、水酸化アルミニウム、酸化亜鉛、水酸化マグネシウム、酸化カルシウム、酸化マグネシウム、酸化チタン、アルミナ、マイカ、ゼオライト、珪藻土等が挙げられる。中でも、炭酸カルシウム、硫酸バリウムが好ましく、配合割合は、ポリエチレン樹脂１００重量部に対して、無機充填剤が６０重量部から２５０重量部配合されてなるのが好ましい。無機充填剤が６０重量部未満の場合は、無機充填剤の添加効果が認められ難く、良好な微多孔フィルムが得られず良好な透湿フィルムが得られがたくなる。無機充填剤が２５０重量部を超えると膜の強度等が低下し良好な膜が得られ難くなる。
【００１０】
上記透湿フィルムの製造方法は特に限定されないず、通常の製膜方法により製膜されるが、例えば、Ｔダイ法、インフレーション法等が好適に用いられる。得られた未延伸フィルムを１軸または２軸方向に延伸して目的の透湿フィルムを得ることができる。延伸倍率は、１．０５〜８．０倍が好ましく、さらに好ましくは１．２〜４．０倍である。延伸倍率が、１．０５未満の場合は延伸効果があまり認められず、８倍を超えると成型時にフィルムが破断しやすくなってしまう。
【００１１】
上記透湿フィルムの透湿度は、２００〜１００００ｇ／ｍ２・２４ｈｒである。透湿度が２００ｇ／ｍ２・２４ｈｒ未満であると、使用時にムレて不快感があり、１００００ｇ／ｍ２・２４ｈｒを超えると、防水性が悪くなり、防水シートとしての機能を発現しなくなる。
【００１２】
不織布と透湿フィルムとを積層せしめる方法としては、特に限定はされないが、例えば、ホットメルト接着剤によるラミネート法、無溶剤型ドライラミネート法、溶剤型ドライラミネート法、押出ラミネート法、熱ラミネート法等が挙げられる。中でも、ホットメルト接着剤によるラミネート法が好ましい。ホットメルト接着剤としては、特に限定されないが、ポリアミド系、ポリオレフィン系、ゴム系、エチレン−酢酸ビニル系等のホットメルト接着剤が用いられる。これらの接着剤の内、ＳＩＳ（スチレン−イソプレン−スチレン）、ＳＢＳ（スチレン−ブタジエン−スチレン）これらの水添物等のゴム系接着剤、エチレン−酢酸ビニル系接着剤が好適に用いられる。
【００１３】
すべり止め加工を行うための樹脂としては、既知の樹脂を用いることができ、、例えば、アクリル系樹脂、ポリウレタン系樹脂、エチレン−酢酸ビニル系樹脂等が用いられる。すべり止め加工の方法としては、既知の方法を用いる事ができ、たとえば、上記樹脂を点状にグラビア法等にて塗工する方法が挙げられる。
【００１４】
上記防水シートのカラキン３号布に対する摩擦係数は、０．８以上が好ましい。０．８未満であると、滑りすぎて、シートのズレの防止が困難になり好ましくない。
尚、摩擦係数は、滑り片に該防水シートを取付け、上記カナキン３号布を試験テーブルに取付けて、ＪＩＳ  Ｋ  ７１２５に準拠した方法で測定を行った。
【００１５】
【発明の実施の形態】
以下に実施例を掲げて本発明の態様を更に詳しく説明するが、本発明はこれら実施例のみに限定されるものではない。
【００１６】
（実施例１）
ＰＰスパンボンドの両面に、線状低密度ポリエチレン樹脂１００重量部と炭酸カルシウム１００重量部とからなるポリエチレン樹脂組成物をＴダイ法にて２．４倍に延伸した厚さ３０μｍのポリエチレンフィルムを、ＳＩＳ系ホットメルト接着剤で張り合わせて積層体を作製し、透湿フィルム面にアクリル樹脂を点状にグラビア印刷により滑り止め加工を施して防水シートを得た。
（実施例２）
ＰＰスパンボンドの片面に、実施例１と同様にしてポリエチレンフィルムを積層し、透湿面に実施例１と同様に滑り止め加工を行って防水シートを得た。
（実施例３）
ＰＰスパンボンドの片面に、実施例１と同様のポリエチレン樹脂組成物をインフレーション法にて２．４倍に延伸した厚さ３０μｍのポリエチレンフィルムを積層し、実施例１と同様にして滑り止め加工を行って防水シートを得た。
（比較例１）
実施例２において、滑り止めを行わない以外は同様にして防水シートを得た。
（比較例２）
実施例２において、ポリエチレンフィルムとして、厚さ３０μｍの未延伸ポリエチレンフィルムを使用する以外は同様にして防水シートを得た。
【００１７】
〔評価〕
上記で得られた防水フィルムの透湿度と摩擦係数を下記の方法にて測定し、結果を表１に示した。
（透湿度）
ＪＩＳ  Ｚ  ０２０８Ｂに準拠して測定した。
（摩擦係数）
滑り片に防水シートを取付け、上記カナキン３号布を試験テーブルに取付けて、ＪＩＳ  Ｋ  ７１２５に準拠した方法で測定を行った。
【００１８】
【表１】
2004299081.tif 000002
【００１９】
【発明の効果】
本発明の防水シートは、不織布と特定の透水率を有する透湿フィルムが積層されてなるので防水シートとして優れており、さらに、滑り止め加工がなされているので使用時にずれることもなく、防水シーツ、座面防水シート等に好適に用いられる。